Способ получения двойной соли хлорида цинка и хлорида аммония

1. Способ получения двойной соли хлорида цинка и хлорида аммония, включающий приготовление реакционного водного раствора, содержащего хлорид цинка и хлорид аммония, осаждение, выпаривание, кристаллизацию и отделение кристаллов продукта от раствора, отличающийся тем, что для приготовления реакционного водного раствора в реакторе синтеза используют жидкость, содержащую (50-60)% хлорида цинка, техническую воду и порошок хлорида аммония, вводимый в раствор в количестве, обеспечивающем соотношение содержания в растворе хлорида цинка к хлориду аммония, равное 67/63 - 70/61, перекачивают раствор в выпарной аппарат, в котором из раствора осуществляют отгонку при температуре (100-120)°С, перекачивают, фильтруя, раствор в реактор синтеза, загружают хлорат натрия, выдерживают 4 часа при перемешивании и температуре (60-80)°С, замеряют рН и добавляют в раствор порциями 25%-ную аммиачную воду до достижения рН, равного 3,5-3,8, после чего осуществляют отстаивание осадка железа, перекачивают, фильтруя отстоянную часть раствора с помощью центрифуги в выпарной аппарат, отгоняют водный слой при температуре (100-120)°С и вакууме до содержания воды в растворе (20-25)%, перекачивают раствор в реактор синтеза, в котором при температуре раствора 60°С замеряют рН, и доводят рН раствора до 3,5-3,8, добавляя порциями 25%-ную аммиачную воду, затем осуществляют кристаллизацию при перемешивании и охлаждении раствора до температуры ниже 25°С, после чего производят отделение от раствора кристаллов полученной двойной соли, содержащей хлорид цинка в количестве (54-58)% и хлорид аммония в количестве (42-46)% на центрифуге.
2. Способ получения двойной соли хлорида цинка и хлорида аммония по п. 1, отличающийся тем, что загрузку порошка хлорида аммония производят при перемешивании и нагреве до температуры (50-60)°С.
3. Способ получения двойной соли хлорида цинка и хлорида аммония по п. 1, отличающийся тем, что отгонку из раствора ведут в выпарном аппарате, содержащем гранулированный уголь марки БАУ в количестве (0,3-0,5)% от объема жидкости.
4. Способ получения двойной соли хлорида цинка и хлорида аммония по п. 1, отличающийся тем, что перед отгонкой водного слоя перекачивают раствор из выпарного аппарата в реактор синтеза через патронный фильтр с фильтром из плотной полипропиленовой ткани, определяют процент нерастворимости, если менее 0,005% перекачивают раствор в выпарной аппарат.
5. Способ получения двойной соли хлорида цинка и хлорида аммония по п. 1, отличающийся тем, что аммиачную воду добавляют в раствор через донник реактора синтеза вакуумом при перемешивании.